Procédé de modification chimique d’une pièce polymérique comprenant au moins un polymère comprenant, comme groupes réactifs, des groupes amides –NH-CO- et/ou des groupes hydroxyles –OH, ledit procédé comprenant une étape de réaction covalente de tout ou partie desdits groupes réactifs avec un composé ignifugeant de la famille des anhydrides phosphorés par mise en contact de ladite pièce avec ledit composé ignifugeant, la mise en contact étant réalisée en présence d’au moins un fluide supercritique. Procédé selon la revendication 1, dans lequel le fluide supercritique est du CO 2 supercritique. Procédé selon l’une quelconque des revendications précédentes, dans lequel la pièce polymérique est une pièce comprenant un ou plusieurs polyamides. Procédé selon l’une quelconque des revendications précédentes, dans lequel la pièce polymérique est une pièce en polyamide-12. Procédé selon l’une quelconque des revendications précédentes, dans lequel la pièce polymérique est une pièce polymérique comprenant des pistes conductrices. Procédé selon l’une quelconque des revendications précédentes, dans lequel le composé ignifugeant est un composé anhydride phosphoré cyclique. Procédé selon l’une quelconque des revendications précédentes, dans lequel le composé ignifugeant répond à la formule (I) suivante : (I) dans laquelle R 1 , R 2 et R 3 représentent, indépendamment l’un de l’autre, un groupe alkyle. Procédé selon la revendication 7, dans lequel le groupe alkyle est un groupe alkyle, linéaire ou ramifié, comprenant de 2 à 10 atomes de carbone. Procédé selon la revendication 7, dans lequel le composé ignifugeant est un composé choisi parmi les composés suivants : -le composé de formule (I) telle que définie à la revendication 7, dans laquelle R 1 , R 2 et R 3 représentent un groupe éthyle ; -le composé de formule (I) telle que définie à la revendication 7, dans laquelle R 1 , R 2 et R 3 représentent un groupe n-propyle ; -le composé de formule (I) telle que définie à la revendication 7, dans laquelle R 1 , R 2 et R 3 représentent un groupe n -butyle ; -le composé de formule (I) telle que définie à la revendication 7, dans laquelle R 1 , R 2 et R 3 représentent un groupe tert -butyle ; -le composé de formule (I) telle que définie à la revendication 7, dans laquelle R 1 représente un groupe méthyle , R 2 et R 3 représentent un groupe n -propyle ; ou -le composé de formule (I) telle que définie à la revendication 7, dans laquelle R 1 représente un groupe éthyle , R 2 et R 3 représentent un groupe n -propyle. Procédé selon l’une quelconque des revendications précédentes, dans lequel le composé ignifugeant répond à la formule (II) suivante : (II) Procédé selon l’une quelconque des revendications précédentes, dans lequel l’étape de réaction covalente d’une pièce polymérique est réalisée en présence d’au moins un cosolvant. Procédé selon l’une quelconque des revendications précédentes, dans lequel l’étape de réaction covalente comprend les opérations suivantes : -une opération de placement, dans un réacteur, de la pièce polymérique et du composé ignifugeant ; -une opération d’introduction de CO 2 dans le réacteur ; -une opération de mise sous pression et chauffage du réacteur à une température supérieure à la température critique du CO 2 et à une pression supérieure à la pression critique du CO 2 , cette température et cette pression étant maintenues jusqu’à imprégnation complète de la pièce par le composé ignifugeant et réaction covalente de la pièce avec le composé ignifugeant. Procédé selon l’une quelconque des revendications 1 à 11, dans lequel l’étape de réaction covalente comprend les opérations suivantes : -une opération de placement, dans un réacteur, de la pièce polymérique et du composé ignifugeant ; -une opération d’introduction de CO 2 dans le réacteur ; -une opération de mise sous pression et chauffage du réacteur à une température supérieure à la température critique du CO 2 et à une pression supérieure à la pression critique du CO 2 , cette température et cette pression étant maintenues jusqu’à imprégnation complète de la pièce par le composé ignifugeant ; -après retour à des conditions non supercritiques, une opération de transfert de la pièce ainsi traitée dans une étuve à une température appropriée pour finaliser la réaction de greffage covalent entre la pièce et le composé ignifugeant. Procédé selon l’une quelconque des revendications 1 à 11, dans lequel l’étape de réaction covalente comprend les opérations suivantes : -une opération de placement, dans un réacteur, de la pièce polymérique; -une opération d’introduction dans le réacteur du CO 2 et d’un composé ignifugeant préalablement solubilisé dans un réacteur tampon ; -une opération de mise sous pression et chauffage du réacteur à une température supérieure à la température critique du CO 2 et à une pression supérieure à la pression critique du CO 2 , cette température et cette pression étant maintenues jusqu’à imprégnation complète de la pièce par le composé ignifugeant et réaction covalente de la pièce avec le composé ignifugeant. Pièce polymérique susceptible d’être obtenue par le procédé tel que défini selon l’une quelconque des revendications 1 à 14, ladite pièce comprenant au moins un polymère comprenant au moins un motif répétitif répondant à la formule (III) suivante : (III) et éventuellement au moins un motif répétitif répondant à la formule (IV) suivante : (IV) R 1 , R 2 et R 3 étant tels que définis à la revendication 7 et x étant égal à 10 ou 11. Pièce polymérique selon la revendication 14, dans laquelle R 1 , R 2 et R 3 représentent un groupe n-propyle.